(57)【特許請求の範囲】
【請求項１】
下記（Ａ）〜（Ｄ）よりなることを特徴とするネガ型画像記録材料。
（Ａ）側鎖に、ヒドロキシアリール基を有するポリ（メタ）アクリレート樹脂又はポリ（メタ）アクリルアミド樹脂の少なくとも１種、
（Ｂ）分子内に２個以上のヒドロキシメチル基、アルコキシメチル基またはエポキシ基を有し、ビニルエーテル基を有さない、酸により架橋する架橋剤、
（Ｃ）光又は熱により酸を発生する化合物、
（Ｄ）赤外線吸収剤。
【発明の詳細な説明】
【０００１】
【発明の属する技術分野】
本発明は平版印刷用版材として使用できる画像記録材料に関するものであり、特にコンピュータ等のデジタル信号から赤外線レーザを用い直接製版できる、いわゆるダイレクト製版可能な平版印刷用版材に関する。
【０００２】
【従来の技術】
従来、コンピュータのデジタルデータから直接製版するシステムとしては、(1) 電子写真法によるもの、(2) 青色または緑色を発光するレーザを用い露光する光重合系によるもの、(3) 塩を感光性樹脂上に積層したもの、(4) 銀塩拡散転写法によるもの等が提案されている。
【０００３】
しかしながら(1) の電子写真法を用いるものは、帯電、露光、現像等画像形成のプロセスが煩雑であり、装置が複雑で大がかりなものになる。(2) の光重合系によるものでは、青色や緑色の光に対して高感度な版材であるため、明室での取扱いが難しくなる。(3) 、(4) の方法では銀塩を使用するため現像等の処理が煩雑になる、さらに当然ながら処理廃液中に銀が含まれる欠点がある。
【０００４】
一方、近年におけるレーザの発展は目ざましく、特に波長７６０ｎｍから１２００ｎｍの赤外線を放射する固体レーザ及び半導体レーザは、高出力かつ小型のものが容易に入手できる様になっている。コンピュータ等のデジタルデータから直接製版する際の記録光源として、これらのレーザは非常に有用である。しかし、実用上有用な多くの感光性記録材料は、感光波長が７６０ｎｍ以下の可視光域であるため、これらの赤外線レーザでは画像記録できない。このため、赤外線レーザで記録可能な材料が望まれている。
【０００５】
このような赤外線レーザにて記録可能な画像記録材料としては、特開平７−２０６２９号に記載されている、オニウム塩、レゾール樹脂、ノボラック樹脂、及び赤外線吸収剤より成る記録材料がある。また、特開平７−２７１０２９号には、ハロアルキル置換されたｓ−トリアジン、レゾール樹脂、ノボラック樹脂、及び赤外線吸収剤より成る記録材料が記載されている。しかしながら、これらの画像記録材料を用いた版材では、画像部の膜強度が不足しており、結果として印刷時の耐刷性が不十分であった。
【０００６】
【発明が解決しようとする課題】
従って本発明の目的は、赤外線を放射する固体レーザ及び半導体レーザを用いて記録することにより、コンピューター等のデジタルデータから直接製版可能であり、さらに、記録された画像の膜強度に優れ印刷時の耐刷性が良好なネガ型平版印刷用版材として好適なネガ型画像記録材料を提供することである。
【０００７】
【課題を解決するための手段】
本発明者は、ネガ型画像記録材料の構成成分に着目し、鋭意検討の結果、下記（Ａ）〜（Ｄ）よりなることを特徴とするネガ型画像記録材料を用いることによりにより、上記目的が達成できことを見出し、本発明を完成するに至った。
（Ａ）側鎖に、ヒドロキシアリール基を有するポリ（メタ）アクリレート樹脂又はポリ（メタ）アクリルアミド樹脂の少なくとも１種、
（Ｂ）分子内に２個以上のヒドロキシメチル基、アルコキシメチル基またはエポキシ基を有し、ビニルエーテル基を有さない、酸により架橋する架橋剤、
（Ｃ）光または熱により酸を発生する化合物、
（Ｄ）赤外線吸収剤。
【０００８】
本発明のネガ型画像記録材料においては、照射された赤外線レーザー等のエネルギーが（Ｄ）赤外線吸収剤によって熱に変換され、（Ｃ）光または熱により酸を発生する化合物がその熱により分解して分子内に硫黄原子を有する強酸基（例えば、スルホン酸基など）が発生する。この強酸基が、（Ｂ）分子内に２個以上のヒドロキシメチル基、アルコキシメチル基またはエポキシ基を有し、ビニルエーテル基を有さない、酸により架橋する架橋剤と（Ａ）側鎖に、ヒドロキシアリール基を有する特定樹脂との架橋反応を促進することにより画像記録即ち記録材料の製版が行われるものである。
【０００９】
【発明の実施の形態】
以下本発明を詳細に説明する。
［（Ａ）側鎖に、ヒドロキシアリール基を有するポリ（メタ）アクリレート樹脂又はポリ（メタ）アクリルアミド樹脂］
本発明において、ヒドロキシアリール基とは−ＯＨ基が１個以上結合したアリール基を示す。具体的には、ヒドロキシフェニル基、ジヒドロキシフェニル基、トリヒドロキシフェニル基、テトラヒドロキシフェニル基、ヒドロキシナフチル基、ジヒドロキシナフチル基等が挙げられる。これらのヒドロキシアリール基は、さらに、ハロゲン原子、炭素数２０個以下の炭化水素基、炭素数２０個以下のアルコキシ基及び炭素数２０個以下のアリールオキシ基等の置換基を有していてもよい。これらのヒドロキシアリール基は、ポリマーの側鎖としてペンダント状にポリマー主鎖へ結合しているが、主鎖との間に連結基を有していても良い。
【００１０】
本発明において好適に用いられる、側鎖にヒドロキシアリール基を有するポリ（メタ）アクリレート樹脂又はポリ（メタ）アクリルアミド樹脂は、下記一般式（I）〜（III）で表される構成単位の内いずれか１種を含有するポリマーであ
る。
【００１１】
【化１】
0003816152.tif 000002
【００１２】
（式中、Ｒ1 は水素原子またはメチル基を示す。Ｒ2 およびＲ3 は、同じでも異なっていてもよく、水素原子、ハロゲン原子、炭素数１０個以下の炭化水素基、炭素数１０個以下のアルコキシ基又は、炭素数１０個以下のアリールオキシ基を示す。また、Ｒ2 とＲ3 により縮環したベンゼン環やシクロヘキサン環を形成していても良い。Ｒ4 は炭素数２０個以下の２価の炭化水素基を示す。ＸはＯ、ＮＲ5 を示す。ＹはＯ、Ｓ、ＣＯＯ、ＯＣＯ、ＣＯＮＲ6 又は、ＮＲ6 ＣＯを示す。Ｒ5 は水素原子または炭素数１０個以下の炭化水素基を示す。Ｒ6 は水素原子または炭素数１０個以下の炭化水素基を示す。ｐは１〜４の整数を示す。ｑ及びｒはそれぞれ０〜３の整数を示す。）
【００１３】
これらのポリマーは、それぞれ対応する一般式（IV）〜（VI）で表されるモノマーを用い、従来公知の方法によりラジカル重合することにより得られる。
【００１４】
【化２】
0003816152.tif 000003
【００１５】
（式中、Ｒ1 は水素原子またはメチル基を示す。Ｒ2 およびＲ3 は、同じでも異なっていてもよく、水素原子、ハロゲン原子、炭素数１０個以下の炭化水素基、炭素数１０個以下のアルコキシ基又は、炭素数１０個以下のアリールオキシ基を示す。また、Ｒ2 とＲ3 により縮環したベンゼン環やシクロヘキサン環を形成していても良い。Ｒ4 は炭素数２０個以下の２価の炭化水素基を示す。ＸはＯ、ＮＲ5 を示す。ＹはＯ、Ｓ、ＣＯＯ、ＯＣＯ、ＣＯＮＲ6 又は、ＮＲ6 ＣＯを示す。Ｒ5 は水素原子または炭素数１０個以下の炭化水素基を示す。Ｒ6 は水素原子または炭素数１０個以下の炭化水素基を示す。ｐは１〜４の整数を示す。ｑ及びｒはそれぞれ０〜３の整数を示す。）
【００１６】
一般式（IV）〜（VI）で表されるモノマーの内、本発明において好適に用いられるものを以下に挙げる。
【００１７】
【化３】
0003816152.tif 000004
【００１８】
【化４】
0003816152.tif 000005
【００１９】
【化５】
0003816152.tif 000006
【００２０】
【化６】
0003816152.tif 000007
【００２１】
【化７】
0003816152.tif 000008
【００２２】
（式中、Ｒ1 は水素原子又はメチル基を示す。）
【００２３】
本発明では、好ましくは一般式（IV）〜（VI）で表されるモノマーの内、少なくともいずれか一つを用い、ラジカル重合により得られるポリマーを使用するが、一般式（IV）〜（VI）で表されるモノマーの内、一種のみを用いた単独重合体を使用しても良いが、２種以上を用いた共重合体を使用しても良い。
【００２４】
本発明において、さらに好適に使用されるポリマーは、一般式（IV）〜（VI）で表されるモノマーの内、少なくともいずれか一つと他の公知のモノマーを用い、ラジカル重合により得られる共重合体である。
【００２５】
共重合体に用いられる他のモノマーとしては、例えばアクリル酸エステル類、メタクリル酸エステル類、アクリルアミド類、メタクリルアミド類、ビニルエステル類、スチレン類、アクリル酸、メタクリル酸、アクリロニトリル、無水マレイン酸、マレイン酸イミド等の公知のモノマーが挙げられる。
【００２６】
アクリル酸エステル類の具体例としては、メチルアクリレート、エチルアクリレート、（ｎ−またはｉ−）プロピルアクリレート、（ｎ−、ｉ−、ｓｅｃ−またはｔ−）ブチルアクリレート、アミルアクリレート、２−エチルヘキシルアクリレート、ドデシルアクリレート、クロロエチルアクリレート、２−ヒドロキシエチルアクリレート、２−ヒドロキシプロピルアクリレート、５−ヒドロキシペンチルアクリレート、シクロヘキシルアクリレート、アリルアクリレート、トリメチロールプロパンモノアクリレート、ペンタエリスリトールモノアクリレート、グリシジルアクリレート、ベンジルアクリレート、メトキシベンジルアクリレート、クロロベンジルアクリレート、フルフリルアクリレート、テトラヒドロフルフリルアクリレート、フェニルアクリレート、クロロフェニルアクリレート、スルファモイルフェニルアクリレート、が挙げられる。
【００２７】
メタクリル酸エステル類の具体例としては、メチルメタクリレート、エチルメタクリレート、（ｎ−またはｉ−）プロピルメタクリレート、（ｎ−、ｉ−、ｓｅｃ−またはｔ−）ブチルメタクリレート、アミルメタクリレート、２−エチルヘキシルメタクリレート、ドデシルメタクリレート、クロロエチルメタクリレート、２−ヒドロキシエチルメタクリレート、２−ヒドロキシプロピルメタクリレート、５−ヒドロキシペンチルメタクリレート、シクロヘキシルメタクリレート、アリルメタクリレート、トリメチロールプロパンモノメタクリレート、ペンタエリスリトールモノメタクリレート、グリシジルメタクリレート、メトキシベンジルメタクリレート、クロロベンジルメタクリレート、フルフリルメタクリレート、テトラヒドロフルフリルメタクリレート、フェニルメタクリレート、クロロフェニルメタクリレート、スルファモイルフェニルメタクリレート等が挙げられる。
【００２８】
アクリルアミド類の具体例としては、アクリルアミド、Ｎ−メチルアクリルアミド、Ｎ−エチルアクリルアミド、Ｎ−プロピルアクリルアミド、Ｎ−ブチルアクリルアミド、Ｎ−ベンジルアクリルアミド、Ｎ−ヒドロキシエチルアクリルアミド、Ｎ−フェニルアクリルアミド、Ｎ−トリルアクリルアミド、Ｎ−（スルファモイルフェニル）アクリルアミド、Ｎ−（フェニルスルホニル）アクリルアミド、Ｎ−（トリルスルホニル）アクリルアミド、Ｎ，Ｎ−ジメチルアクリルアミド、Ｎ−メチル−Ｎ−フェニルアクリルアミド、Ｎ−ヒドロキシエチル−Ｎ−メチルアクリルアミド等が挙げられる。
【００２９】
メタクリルアミド類の具体例としては、メタクリルアミド、Ｎ−メチルメタクリルアミド、Ｎ−エチルメタクリルアミド、Ｎ−プロピルメタクリルアミド、Ｎ−ブチルメタクリルアミド、Ｎ−ベンジルメタクリルアミド、Ｎ−ヒドロキシエチルメタクリルアミド、Ｎ−フェニルメタクリルアミド、Ｎ−トリルメタクリルアミド、Ｎ−（スルファモイルフェニル）メタクリルアミド、Ｎ−（フェニルスルホニル）メタクリルアミド、Ｎ−（トリルスルホニル）メタクリルアミド、Ｎ，Ｎ−ジメチルメタクリルアミド、Ｎ−メチル−Ｎ−フェニルメタクリルアミド、Ｎ−ヒドロキシエチル−Ｎ−メチルメタクリルアミド等が挙げられる。
【００３０】
ビニルエステル類の具体例としては、ビニルアセテート、ビニルブチレート、ビニルベンゾエート等が挙げられる。
【００３１】
スチレン類の具体例としては、スチレン、メチルスチレン、ジメチルスチレン、トリメチルスチレン、エチルスチレン、プロピルスチレン、シクロヘキシルスチレン、クロロメチルスチレン、トリフルオロメチルスチレン、エトキシメチルスチレン、アセトキシメチルスチレン、メトキシスチレン、ジメトキシスチレン、クロロスチレン、ジクロロスチレン、ブロモスチレン、ヨードスチレン、フルオロスチレン、カルボキシスチレン等が挙げられる。
【００３２】
これらの他のモノマーのうち特に好適に使用されるのは、炭素数２０以下のアクリル酸エステル類、メタクリル酸エステル類、アクリルアミド類、メタクリルアミド類、ビニルエステル類、スチレン類及び、アクリル酸、メタクリル酸、アクリロニトリルである。
【００３３】
これらを用いた共重合体中に含まれる一般式（I）〜（III）で表される構成
単位の割合は、５〜９５重量％であることが好ましく、さらに好ましくは１０〜９０重量％である。
【００３４】
また、本発明で使用されるポリマーの分子量は好ましくは重量平均分子量で５０００以上であり、更に好ましくは１万〜３０万の範囲であり、数平均分子量で好ましくは１０００以上であり、更に好ましくは２０００〜２５万の範囲である。多分散度（重量平均分子量／数平均分子量）は１以上が好ましく、更に好ましくは１．１〜１０の範囲である。
【００３５】
これらのポリマーは、ランダムポリマー、ブロックポリマー、グラフトポリマー等いずれでも良いが、ランダムポリマーであることが好ましい。
【００３６】
本発明で使用されるポリマーを合成する際に用いられる溶媒としては、例えばテトラヒドロフラン、エチレンジクロリド、シクロヘキサノン、メチルエチルケトン、アセトン、メタノール、エタノール、エチレングリコールモノメチルエーテル、エチレングリコールモノエチルエーテル、２−メトキシエチルアセテート、ジエチレングリコールジメチルエーテル、１−メトキシ−２−プロパノール、１−メトキシ−２−プロピルアセテート、Ｎ，Ｎ−ジメチルホルムアミド、Ｎ，Ｎ−ジメチルアセトアミド、トルエン、酢酸エチル、乳酸メチル、乳酸エチル、ジメチルスルホキシド、水等が挙げられる。これらの溶媒は単独であるいは２種以上混合して用いられる。
【００３７】
本発明で使用されるポリマーを合成する際に用いられるラジカル重合開始剤としては、アゾ系開始剤、過酸化物開始剤等公知の化合物が使用できる。
【００３８】
本発明で使用されるポリマーは単独で用いても混合して用いてもよい。これらポリマーの添加量は、画像記録材料全固形分に対し２０〜９５重量％、好ましくは４０〜９０重量％の割合で画像記録材料中に添加される。添加量が２０重量％未満の場合は、画像形成した際、画像部の強度が不足する。また添加量が９５重量％を超える場合は、画像形成されない。
【００３９】
［（Ｂ）分子内に２個以上のヒドロキシメチル基、アルコキシメチル基またはエポキシ基を有し、ビニルエーテル基を有さない、酸により架橋する架橋剤］
本発明において好適に用いられる酸により架橋する架橋剤は、分子内に２個以上のヒドロキシメチル基、アルコキシメチル基またはエポキシ基を有し、これらの基がベンゼン環に結合している化合物である。また、この化合物は分子内にビニルエーテル基を有さない。具体的には、メチロールメラミン、レゾール樹脂、エポキシ化されたノボラック樹脂、尿素樹脂等が挙げられる。さらに、「架橋剤ハンドブック」（山下晋三、金子東助著、大成社（株））に記載されている化合物も好ましい。特に、分子内に２個以上のヒドロキシメチル基またはアルコキシメチル基を有するフェノール誘導体は、画像形成した際の画像部の強度が良好であり好ましい。具体的には、レゾール樹脂を挙げることができる。
【００４０】
しかしながら、これらの酸により架橋する架橋剤は熱に対して不安定であり、画像記録材料を作成したあとの保存時の安定性があまり良くない。これに対し、分子内にベンゼン環に連結する２個以上のヒドロキシメチル基またはアルコキシメチル基を有し、かつ置換基を有していてもよいベンゼン環を３〜５個含み、さらに分子量が１，２００以下であるフェノール誘導体は、保存時の安定性も良好であり、本発明において最も好適に用いられる。このフェノール誘導体が有するアルコキシメチル基としては、炭素数６個以下のものが好ましい。具体的にはメトキシメチル基、エトキシメチル基、ｎ−プロポキシメチル基、ｉ−プロポキシメチル基、ｎ−ブトキシメチル基、ｉ−ブトキシメチル基、ｓｅｃ−ブトキシメチル基、ｔ−ブトキシメチル基が好ましい。さらに、２−メトキシエトキシ基及び、２−メトキシ−１−プロピル基の様に、アルコキシ置換されたアルコキシ基も好ましい。
【００４１】
これらのフェノール誘導体の内、特に好ましいものを以下に挙げる。
【００４２】
【化８】
0003816152.tif 000009
【００４３】
【化９】
0003816152.tif 000010
【００４４】
【化１０】
0003816152.tif 000011
【００４５】
【化１１】
0003816152.tif 000012
【００４６】
【化１２】
0003816152.tif 000013
【００４７】
（式中、Ｌ1 〜Ｌ8 は、同じであっても異なっていてもよく、ヒドロキシメチル基、メトキシメチル基又は、エトキシメチル基を示す。）
【００４８】
ヒドロキシメチル基を有するフェノール誘導体は、対応するヒドロキシメチル基を有さないフェノール化合物（上記式においてＬ1 〜Ｌ8 が水素原子である化合物）とホルムアルデヒドを塩基触媒下で反応させることによって得ることができる。この際、樹脂化やゲル化を防ぐために、反応温度を６０℃以下で行うことが好ましい。具体的には、特開平６−２８２０６７号、特開平７−６４２８５号等に記載されている方法にて合成することができる。
【００４９】
アルコキシメチル基を有するフェノール誘導体は、対応するヒドロキシメチル基を有するフェノール誘導体とアルコールを酸触媒下で反応させることによって得ることができる。この際、樹脂化やゲル化を防ぐために、反応温度を１００℃以下で行うことが好ましい。具体的には、欧州特許ＥＰ６３２００３Ａ１号等に記載されている方法にて合成することができる。
【００５０】
本発明において、分子内に２個以上のヒドロキシメチル基、アルコキシメチル基またはエポキシ基を有し、ビニルエーテル基を有さない、酸により架橋する架橋剤は全画像記録材料固形分中、５〜７０重量％、好ましくは１０〜６５重量％の添加量で用いられる。酸により架橋する架橋剤の添加量が５重量％未満であると画像記録した際の画像部の膜強度が悪化し、また、７０重量％を越えると保存時の安定性の点で好ましくない。
【００５１】
これらのフェノール誘導体は単独で使用しても良く、また２種類以上を組み合わせて使用しても良い。
【００５２】
［（Ｃ）光又は熱により酸を発生する化合物］
本発明において光又は熱により酸を発生する化合物（以下、適宜、酸発生剤と称する）とは、光の照射又は１００℃以上の加熱により分解して酸を発生する化合物である。発生する酸としては、スルホン酸、塩酸等のｐＫａが２以下の強酸であることが好ましい。本発明において好適に用いられる酸発生剤としては、ヨードニウム塩、スルホニウム塩、ホスホニウム塩、ジアゾニウム塩等のオニウム塩が挙げられる。具体的には、特開平７−２０６２９号に記載されている化合物を挙げることができる。特に、スルホン酸イオンを対イオンとするヨードニウム塩、スルホニウム塩、ジアゾニウム塩が好ましい。また、特開平７−２７１０２９号に記載されている、ハロアルキル置換されたｓ−トリアジン類も好ましい。
【００５３】
本発明において特に好適に使用される光又は熱により酸を発生する化合物は、下記一般式（VII）〜(XI）で示される化合物である。
【００５４】
【化１３】
0003816152.tif 000014
【００５５】
（式中、Ｒ11、Ｒ12、Ｒ14及びＲ15は、同じでも異なっていてもよく、置換基を有していてもよい炭素数２０個以下の炭化水素基を示す。Ｒ13はハロゲン原子、置換基を有していてもよい炭素数１０個以下の炭化水素基叉は炭素数１０個以下のアルコキシ基を示す。Ａｒ1 、Ａｒ2 は、同じでも異なっていてもよく、置換基を有していてもよい炭素数２０個以下のアリール基を示す。Ｒ16は置換基を有していてもよい炭素数２５個以下の２価の炭化水素基を示す。ｎは０〜４の整数を示す。）
【００５６】
一般式化合物（VII）〜（XI）で表される化合物の内、特に好ましいものを以下に挙げる。
【００５７】
尚、これらの化合物は、例えば特開平２−１０００５４号及び特開平２−１０００５５号に記載の方法にて合成することができる。
【００５８】
【化１４】
0003816152.tif 000015
【００５９】
【化１５】
0003816152.tif 000016
【００６０】
【化１６】
0003816152.tif 000017
【００６１】
【化１７】
0003816152.tif 000018
【００６２】
【化１８】
0003816152.tif 000019
【００６３】
【化１９】
0003816152.tif 000020
【００６４】
【化２０】
0003816152.tif 000021
【００６５】
【化２１】
0003816152.tif 000022
【００６６】
【化２２】
0003816152.tif 000023
【００６７】
【化２３】
0003816152.tif 000024
【００６８】
【化２４】
0003816152.tif 000025
【００６９】
また、本出願人が先に出願した特願平８−９４４４号に記載されているポリマー型の酸発生剤も好ましく用いることができる。
【００７０】
これらの化合物は、画像記録材料全固形分に対し０．０１〜５０重量％、好ましくは０．１〜２５重量％、より好ましくは０．５〜１５重量％の割合で画像記録材料中に添加される。添加量が０．０１重量％未満の場合は、画像が得られない。また添加量が５０重量％を越える場合は、印刷時非画像部に汚れを発生する。
【００７１】
これらの化合物は単独で使用してもよく、また２種以上を組み合わせて使用してもよい。
【００７２】
［（Ｄ）赤外線吸収剤］
本発明において使用される赤外線吸収剤は、波長７６０ｎｍから１２００ｎｍの赤外線を有効に吸収する染料または顔料である。好ましくは、波長７６０ｎｍから１２００ｎｍに吸収極大を有する染料または顔料である。
【００７３】
染料としては、市販の染料および文献〔例えば「染料便覧」（有機合成化学協会編集、昭和４５年刊）〕に記載されている如き公知のものが利用できる。具体的には、アゾ染料、金属錯塩アゾ染料、ピラゾロンアゾ染料、ナフトキノン染料、アントラキノン染料、フタロシアニン染料、カルボニウム染料、キノンイミン染料、メチン染料、シアニン染料、スクワリリウム色素、ピリリウム塩、金属チオレート錯体などの染料が挙げられる。
【００７４】
好ましい染料としては例えば特開昭５８−１２５２４６号、特開昭５９−８４３５６号、特開昭５９−２０２８２９号、特開昭６０−７８７８７号等に記載されているシアニン染料、特開昭５８−１７３６９６号、特開昭５８−１８１６９０号、特開昭５８−１９４５９５号等に記載されているメチン染料、特開昭５８−１１２７９３号、特開昭５８−２２４７９３号、特開昭５９−４８１８７号、特開昭５９−７３９９６号、特開昭６０−５２９４０号、特開昭６０−６３７４４号等に記載されているナフトキノン染料、特開昭５８−１１２７９２号等に記載されているスクワリリウム色素、英国特許４３４，８７５号記載のシアニン染料等を挙げることができる。
【００７５】
また、米国特許第５，１５６，９３８号記載の近赤外吸収増感剤も好適に用いられ、また、米国特許第３，８８１，９２４号記載の置換されたアリールベンゾ（チオ）ピリリウム塩、特開昭５７−１４２６４５号（米国特許第４，３２７，１６９号）記載のトリメチンチアピリリウム塩、特開昭５８−１８１０５１号、同５８−２２０１４３号、同５９−４１３６３号、同５９−８４２４８号、同５９−８４２４９号、同５９−１４６０６３号、同５９−１４６０６１号に記載されているピリリウム系化合物、特開昭５９−２１６１４６号記載のシアニン色素、米国特許第４，２８３，４７５号に記載のペンタメチンチオピリリウム塩等や特公平５−１３５１４号、同５−１９７０２号公報に開示されているピリリウム化合物も好ましく用いられる。
【００７６】
また、染料として好ましい別の例として米国特許第４，７５６，９９３号明細書中に式（Ｉ）、（II）として記載されている近赤外吸収染料を挙げることができる。
【００７７】
これらの染料のうち特に好ましいものとしては、シアニン色素、スクワリリウム色素、ピリリウム塩、ニッケルチオレート錯体が挙げられる。
【００７８】
本発明において使用される顔料としては、市販の顔料およびカラーインデックス（Ｃ．Ｉ．）便覧、「最新顔料便覧」（日本顔料技術協会編、１９７７年刊）、「最新顔料応用技術」（ＣＭＣ出版、１９８６年刊）、「印刷インキ技術」ＣＭＣ出版、１９８４年刊）に記載されている顔料が利用できる。
【００７９】
顔料の種類としては、黒色顔料、黄色顔料、オレンジ色顔料、褐色顔料、赤色顔料、紫色顔料、青色顔料、緑色顔料、蛍光顔料、金属粉顔料、その他、ポリマー結合色素が挙げられる。具体的には、不溶性アゾ顔料、アゾレーキ顔料、縮合アゾ顔料、キレートアゾ顔料、フタロシアニン系顔料、アントラキノン系顔料、ペリレンおよびペリノン系顔料、チオインジゴ系顔料、キナクリドン系顔料、ジオキサジン系顔料、イソインドリノン系顔料、キノフタロン系顔料、染付けレーキ顔料、アジン顔料、ニトロソ顔料、ニトロ顔料、天然顔料、蛍光顔料、無機顔料、カーボンブラック等が使用できる。これらの顔料のうち好ましいものはカーボンブラックである。
【００８０】
これら顔料は表面処理をせずに用いてもよく、表面処理を施して用いてもよい。表面処理の方法には樹脂やワックスを表面コートする方法、界面活性剤を付着させる方法、反応性物質（例えば、シランカップリング剤やエポキシ化合物、ポリイソシアネート等）を顔料表面に結合させる方法等が考えられる。上記の表面処理方法は、「金属石鹸の性質と応用」（幸書房）、「印刷インキ技術」（ＣＭＣ出版、１９８４年刊）および「最新顔料応用技術」（ＣＭＣ出版、１９８６年刊）に記載されている。
【００８１】
顔料の粒径は０．０１μｍ〜１０μｍの範囲にあることが好ましく、０．０５μｍ〜１μｍの範囲にあることがさらに好ましく、特に０．１μｍ〜１μｍの範囲にあることが好ましい。顔料の粒径が０．０１μｍ未満では分散物の感光層塗布液中での安定性の点で好ましくなく、また、１０μｍを越えると画像記録層の均一性の点で好ましくない。
【００８２】
顔料を分散する方法としては、インク製造やトナー製造等に用いられる公知の分散技術が使用できる。分散機としては、超音波分散器、サンドミル、アトライター、パールミル、スーパーミル、ボールミル、インペラー、デスパーザー、ＫＤミル、コロイドミル、ダイナトロン、３本ロールミル、加圧ニーダー等が挙げられる。詳細は、「最新顔料応用技術」（ＣＭＣ出版、１９８６年刊）に記載がある。
【００８３】
これらの染料もしくは顔料は、画像記録材料全固形分に対し０．０１〜５０重量％、好ましくは０．１〜１０重量％、染料の場合特に好ましくは０．５〜１０重量％、顔料の場合特に好ましくは１．０〜１０重量％の割合で画像記録材料中に添加することができる。顔料もしくは染料の添加量が０．０１重量％未満であると感度が低くなり、また５０重量％を越えると印刷時非画像部に汚れが発生し易くなる。
【００８４】
これらの染料もしくは顔料は他の成分と同一の層に添加してもよいし、別の層を設けそこへ添加してもよい。
【００８５】
［その他の成分］
本発明では、前記（Ａ）〜（Ｄ）の４つの成分が必須であるが、必要に応じてこれら以外に種々の化合物を添加してもよい。
【００８６】
例えば、可視光域に大きな吸収を持つ染料を画像の着色剤として使用することができる。
【００８７】
具体的には、オイルイエロー＃１０１、オイルイエロー＃１０３、オイルピンク＃３１２、オイルグリーンＢＧ、オイルブルーＢＯＳ、オイルブルー＃６０３、オイルブラックＢＹ、オイルブラックＢＳ、オイルブラックＴ−５０５（以上オリエント化学工業（株）製）、ビクトリアピュアブルー、クリスタルバイオレット（ＣＩ４２５５５）、メチルバイオレット（ＣＩ４２５３５）、エチルバイオレット、ローダミンＢ（ＣＩ１４５１７０Ｂ）、マラカイトグリーン（ＣＩ４２０００）、メチレンブルー（ＣＩ５２０１５）など、あるいは特開昭６２−２９３２４７号公報に記載されている染料を挙げることができる。
【００８８】
これらの染料は、画像形成後、画像部と非画像部の区別がつきやすいので、添加する方が好ましい。尚、添加量は、画像記録材料全固形分に対し、０．０１〜１０重量％の割合である。
【００８９】
また、本発明における画像記録材料中には、現像条件に対する処理の安定性を広げるため、特開昭６２−２５１７４０号公報や特開平３−２０８５１４号公報に記載されているような非イオン界面活性剤、特開昭５９−１２１０４４号公報、特開平４−１３１４９号公報に記載されているような両性界面活性剤を添加することができる。
【００９０】
非イオン界面活性剤の具体例としては、ソルビタントリステアレート、ソルビタンモノパルミテート、ソルビタントリオレート、ステアリン酸モノグリセリド、ポリオキシエチレンノニルフェニルエーテル等が挙げられる。
【００９１】
両性界面活性剤の具体例としては、アルキルジ（アミノエチル）グリシン、アルキルポリアミノエチルグリシン塩酸塩、２−アルキル−Ｎ−カルボキシエチル−Ｎ−ヒドロキシエチルイミダゾリニウムベタインやＮ−テトラデシル−Ｎ，Ｎ−ベタイン型（例えば、商品名アモーゲンＫ、第一工業（株）製）等が挙げられる。
【００９２】
上記非イオン界面活性剤および両性界面活性剤の画像記録材料中に占める割合は、０．０５〜１５重量％が好ましく、より好ましくは０．１〜５重量％である。
【００９３】
更に本発明の画像記録材料中には必要に応じ、塗膜の柔軟性等を付与するために可塑剤を加えることができる。例えば、ポリエチレングリコール、クエン酸トリブチル、フタル酸ジエチル、フタル酸ジブチル、フタル酸ジヘキシル、フタル酸ジオクチル、リン酸トリクレジル、リン酸トリブチル、リン酸トリオクチル、オレイン酸テトラヒドロフルフリル等が用いられる。
【００９４】
本発明の画像記録材料は、通常上記各成分を溶媒に溶かして、適当な支持体上に塗布することにより製造することができる。ここで使用する溶媒としては、エチレンジクロライド、シクロヘキサノン、メチルエチルケトン、メタノール、エタノール、プロパノール、エチレングリコールモノメチルエーテル、１−メトキシ−２−プロパノール、２−メトキシエチルアセテート、１−メトキシ−２−プロピルアセテート、ジメトキシエタン、乳酸メチル、乳酸エチル、Ｎ，Ｎ−ジメチルアセトアミド、Ｎ，Ｎ−ジメチルホルムアミド、テトラメチルウレア、Ｎ−メチルピロリドン、ジメチルスルホキシド、スルホラン、γ−ブチルラクトン、トルエン、水等を挙げることができるが、これらに限定されるものではない。これらの溶媒は単独あるいは混合して使用される。溶媒中の上記成分（添加剤を含む全固形分）の濃度は、好ましくは１〜５０重量％である。また塗布、乾燥後に得られる支持体上の塗布量（固形分）は、用途によって異なるが、平版印刷用版材についていえば一般的に０．５〜５．０ｇ／ｍ2 が好ましい。塗布する方法としては、種々の方法を用いることができるが、例えば、バーコーター塗布、回転塗布、スプレー塗布、カーテン塗布、ディップ塗布、エアーナイフ塗布、ブレード塗布、ロール塗布等を挙げることができる。塗布量が少なくなるにつれて、見かけの感度は大になるが、画像記録膜の皮膜特性は低下する。
【００９５】
本発明における画像記録層中には、塗布性を良化するための界面活性剤、例えば特開昭６２−１７０９５０号公報に記載されているようなフッ素系界面活性剤を添加することができる。好ましい添加量は、全画像記録材料固形分中０．０１〜１重量％、さらに好ましくは０．０５〜０．５重量％である。
【００９６】
本発明に使用される支持体としては、寸度的に安定な板状物であり、例えば、紙、プラスチック（例えば、ポリエチレン、ポリプロピレン、ポリスチレン等）がラミネートされた紙、金属板（例えば、アルミニウム、亜鉛、銅等）、プラスチックフィルム（例えば、二酢酸セルロース、三酢酸セルロース、プロピオン酸セルロース、酪酸セルロース、酢酸酪酸セルロース、硝酸セルロース、ポリエチレンテレフタレート、ポリエチレン、ポリスチレン、ポリプロピレン、ポリカーボネート、ポリビニルアセタール等）、上記のごとき金属がラミネート、もしくは蒸着された紙、もしくはプラスチックフィルム等が含まれる。
【００９７】
本発明の支持体としては、ポリエステルフィルム又はアルミニウム板が好ましく、その中でも寸法安定性がよく、比較的安価であるアルミニウム板は特に好ましい。好適なアルミニウム板は、純アルミニウム板およびアルミニウムを主成分とし、微量の異元素を含む合金板であり、更にアルミニウムがラミネートもしくは蒸着されたプラスチックフィルムでもよい。アルミニウム合金に含まれる異元素には、ケイ素、鉄、マンガン、銅、マグネシウム、クロム、亜鉛、ビスマス、ニッケル、チタンなどがある。合金中の異元素の含有量は高々１０重量％以下である。本発明において特に好適なアルミニウムは、純アルミニウムであるが、完全に純粋なアルミニウムは精錬技術上製造が困難であるので、僅かに異元素を含有するものでもよい。このように本発明に適用されるアルミニウム板は、その組成が特定されるものではなく、従来より公知公用の素材のアルミニウム板を適宜に利用することができる。本発明で用いられるアルミニウム板の厚みはおよそ０．１ｍｍ〜０．６ｍｍ程度、好ましくは０．１５ｍｍ〜０．４ｍｍ、特に好ましくは０．２ｍｍ〜０．３ｍｍである。
【００９８】
アルミニウム板を粗面化するに先立ち、所望により、表面の圧延油を除去するための例えば界面活性剤、有機溶剤またはアルカリ性水溶液などによる脱脂処理が行われる。
【００９９】
アルミニウム板の表面の粗面化処理は、種々の方法により行われるが、例えば、機械的に粗面化する方法、電気化学的に表面を溶解粗面化する方法および化学的に表面を選択溶解させる方法により行われる。機械的方法としては、ボール研磨法、ブラシ研磨法、ブラスト研磨法、バフ研磨法などの公知の方法を用いることができる。また、電気化学的な粗面化法としては塩酸または硝酸電解液中で交流または直流により行う方法がある。また、特開昭５４−６３９０２号に開示されているように両者を組み合わせた方法も利用することができる。
【０１００】
この様に粗面化されたアルミニウム板は、必要に応じてアルカリエッチング処理および中和処理された後、所望により表面の保水性や耐摩耗性を高めるために陽極酸化処理が施される。アルミニウム板の陽極酸化処理に用いられる電解質としては、多孔質酸化皮膜を形成する種々の電解質の使用が可能で、一般的には硫酸、リン酸、蓚酸、クロム酸あるいはそれらの混酸が用いられる。それらの電解質の濃度は電解質の種類によって適宜決められる。
【０１０１】
陽極酸化の処理条件は用いる電解質により種々変わるので一概に特定し得ないが、一般的には電解質の濃度が１〜８０重量％溶液、液温は５〜７０℃、電流密度５〜６０Ａ／ｄｍ2 、電圧１〜１００Ｖ、電解時間１０秒〜５分の範囲であれば適当である。
【０１０２】
陽極酸化皮膜の量は１．０ｇ／ｍ2 より少ないと耐刷性が不十分であったり、平版印刷版の非画像部に傷が付き易くなって、印刷時に傷の部分にインキが付着するいわゆる「傷汚れ」が生じ易くなる。
【０１０３】
陽極酸化処理を施された後、アルミニウム表面は必要により親水化処理が施される。本発明に使用される親水化処理としては、米国特許第２，７１４，０６６号、同第３，１８１，４６１号、第３，２８０，７３４号および第３，９０２，７３４号に開示されているようなアルカリ金属シリケート（例えばケイ酸ナトリウム水溶液）法がある。この方法においては、支持体がケイ酸ナトリウム水溶液で浸漬処理されるかまたは電解処理される。他に特公昭３６−２２０６３号公報に開示されているフッ化ジルコン酸カリウムおよび米国特許第３，２７６，８６８号、同第４，１５３，４６１号、同第４，６８９，２７２号に開示されているようなポリビニルホスホン酸で処理する方法などが用いられる。
【０１０４】
本発明の画像記録材料は、必要に応じて支持体上に下塗層を設けることができる。
【０１０５】
下塗層成分としては種々の有機化合物が用いられ、例えば、カルボキシメチルセルロース、デキストリン、アラビアガム、２−アミノエチルホスホン酸などのアミノ基を有するホスホン酸類、置換基を有してもよいフェニルホスホン酸、ナフチルホスホン酸、アルキルホスホン酸、グリセロホスホン酸、メチレンジホスホン酸およびエチレンジホスホン酸などの有機ホスホン酸、置換基を有してもよいフェニルリン酸、ナフチルリン酸、アルキルリン酸およびグリセロリン酸などの有機リン酸、置換基を有してもよいフェニルホスフィン酸、ナフチルホスフィン酸、アルキルホスフィン酸およびグリセロホスフィン酸などの有機ホスフィン酸、グリシンやβ−アラニンなどのアミノ酸類、およびトリエタノールアミンの塩酸塩などのヒドロキシ基を有するアミンの塩酸塩等から選ばれるが、２種以上混合して用いてもよい。
【０１０６】
有機下塗層の被覆量は、２〜２００ｍｇ／ｍ2 が適当である。
【０１０７】
以上のようにして、本発明の画像記録材料を用いた平版印刷用版材を作成することができる。この平版印刷用版材は、波長７６０ｎｍから１２００ｎｍの赤外線を放射する固体レーザ及び半導体レーザにより画像露光される。本発明においては、レーザ照射後すぐに現像処理を行っても良いが、レーザ照射工程と現像工程の間に加熱処理を行うことが好ましい。加熱処理の条件は、８０℃〜１５０℃の範囲内で１０秒〜５分間行うことが好ましい。この加熱処理により、レーザ照射時、記録に必要なレーザエネルギーを減少させることができる。
【０１０８】
必要に応じて加熱処理を行った後、本発明の画像記録材料はアルカリ性水溶液にて現像される。
【０１０９】
本発明の画像記録材料の現像液および補充液としては従来より知られているアルカリ剤水溶液が使用できる。この現像液および補充液に用いられるアルカリ剤としは、例えば、ケイ酸ナトリウム、ケイ酸カリウム、第３リン酸ナトリウム、第３リン酸カリウム、第３リン酸アンモニウム、第２リン酸ナトリウム、第２リン酸カリウム、第２リン酸アンモニウム、炭酸ナトリウム、炭酸カリウム、炭酸アンモニウム、炭酸水素ナトリウム、炭酸水素カリウム、炭酸水素アンモニウム、ほう酸ナトリウム、ほう酸カリウム、ほう酸アンモニウム、水酸化ナトリウム、水酸化アンモニウム、水酸化カリウムおよび水酸化リチウムなどの無機アルカリ塩が挙げられる。また、モノメチルアミン、ジメチルアミン、トリメチルアミン、モノエチルアミン、ジエチルアミン、トリエチルアミン、モノイソプロピルアミン、ジイソプロピルアミン、トリイソプロピルアミン、ｎ−ブチルアミン、モノエタノールアミン、ジエタノールアミン、トリエタノールアミン、モノイソプロパノールアミン、ジイソプロパノールアミン、エチレンイミン、エチレンジアミン、ピリジンなどの有機アルカリ剤も用いられる。
【０１１０】
これらのアルカリ剤は単独もしくは２種以上を組み合わせて用いられる。
これらのアルカリ剤の中で特に好ましい現像液は、ケイ酸ナトリウム、ケイ酸カリウム等のケイ酸塩水溶液である。その理由はケイ酸塩の成分である酸化珪素ＳｉＯ2 とアルカリ金属酸化物Ｍ2 Ｏの比率と濃度によって現像性の調節が可能となるためであり、例えば、特開昭５４−６２００４号公報、特公昭５７−７４２７号に記載されているようなアルカリ金属ケイ酸塩が有効に用いられる。
【０１１１】
更に自動現像機を用いて現像する場合には、現像液よりもアルカリ強度の高い水溶液（補充液）を現像液に加えることによって、長時間現像タンク中の現像液を交換する事なく、多量の平版印刷用版材を処理できることが知られている。本発明においてもこの補充方式が好ましく適用される。
【０１１２】
現像液および補充液には現像性の促進や抑制、現像カスの分散および印刷版画像部の親インキ性を高める目的で必要に応じて種々の界面活性剤や有機溶剤を添加できる。好ましい界面活性剤としては、アニオン系、カチオン系、ノニオン系および両性界面活性剤が挙げられる。
【０１１３】
更に現像液および補充液には必要に応じて、ハイドロキノン、レゾルシン、亜硫酸、亜硫酸水素酸などの無機酸のナトリウム塩、カリウム塩等の還元剤、更に有機カルボン酸、消泡剤、硬水軟化剤を加えることもできる。
【０１１４】
上記現像液および補充液を用いて現像処理された印刷版は水洗水、界面活性剤等を含有するリンス液、アラビアガムや澱粉誘導体を含む不感脂化液で後処理される。本発明の画像記録材料を印刷用版材として使用する場合の後処理としては、これらの処理を種々組み合わせて用いることができる。
【０１１５】
近年、製版・印刷業界では製版作業の合理化および標準化のため、印刷用版材用の自動現像機が広く用いられている。この自動現像機は、一般に現像部と後処理部からなり、印刷用版材を搬送する装置と各処理液槽およびスプレー装置からなり、露光済みの印刷版を水平に搬送しながら、ポンプで汲み上げた各処理液をスプレーノズルから吹き付けて現像処理するものである。また、最近は処理液が満たされた処理液槽中に液中ガイドロールなどによって印刷用版材を浸漬搬送させて処理する方法も知られている。このような自動処理においては、各処理液に処理量や稼働時間等に応じて補充液を補充しながら処理することができる。
【０１１６】
また、実質的に未使用の処理液で処理するいわゆる使い捨て処理方式も適用できる。
【０１１７】
以上のようにして得られた平版印刷版は所望により不感脂化ガムを塗布したのち、印刷工程に供することができるが、より一層の高耐刷力の平版印刷版としたい場合にはバーニング処理が施される。
【０１１８】
平版印刷版をバーニングする場合には、バーニング前に特公昭６１−２５１８号、同５５−２８０６２号、特開昭６２−３１８５９号、同６１−１５９６５５号の各公報に記載されているような整面液で処理することが好ましい。
【０１１９】
その方法としては、該整面液を浸み込ませたスポンジや脱脂綿にて、平版印刷版上に塗布するか、整面液を満たしたバット中に印刷版を浸漬して塗布する方法や、自動コーターによる塗布などが適用される。また、塗布した後でスクィージ、あるいは、スクィージローラーで、その塗布量を均一にすることは、より好ましい結果を与える。
【０１２０】
整面液の塗布量は一般に０．０３〜０．８ｇ／ｍ2 （乾燥重量）が適当である。
【０１２１】
整面液が塗布された平版印刷版は必要であれば乾燥された後、バーニングプロセッサー（たとえば富士写真フイルム（株）より販売されているバーニングプロセッサー：ＢＰ−１３００）などで高温に加熱される。この場合の加熱温度及び時間は、画像を形成している成分の種類にもよるが、１８０〜３００℃の範囲で１〜２０分の範囲が好ましい。
【０１２２】
バーニング処理された平版印刷版は、必要に応じて適宜、水洗、ガム引きなどの従来より行なわれている処理を施こすことができるが、水溶性高分子化合物等を含有する整面液が使用された場合にはガム引きなどのいわゆる不感脂化処理を省略することができる。
【０１２３】
この様な処理によって得られた平版印刷版はオフセット印刷機等にかけられ、多数枚の印刷に用いられる。
【０１２４】
【実施例】
以下、実施例により、本発明を詳細に説明するが、本発明はこれらに限定されるものではない。
【０１２５】
［（Ａ）側鎖に、ヒドロキシアリール基を有するポリ（メタ）アクリレート樹脂又はポリ（メタ）アクリルアミド樹脂（以下、本発明のポリマーと称する）〔ＢＰ−１〕の合成］
攪拌装置及び冷却管を装着した１リットル容量のフラスコに、ｐ−アミノフェノール１０７．３７ｇ、酢酸ナトリウム１０１．６９ｇ、アセトン４００ｍｌを入れ、氷水浴に浸した。このフラスコ内を攪拌しながら、メタクリル酸クロリド１００ｍｌを約１時間かけて滴下した。滴下終了後、氷水浴を取り外し、室温下で２時間攪拌した。この反応混合物を水２リットルに投入し、析出物を濾過し、濾取物を希塩酸、水の順に洗浄し、さらに減圧乾燥することにより、Ｎ−（ｐ−ヒドロキシフェニル）メタリルアミド）７２．３ｇを得た。
【０１２６】
次に、攪拌装置及び冷却管を装着した５００ｍｌ容量のフラスコに、Ｎ，Ｎ−ジメチルアセトアミド８８．６６ｇを入れ、窒素気流下７５℃に加熱した。このフラスコ内を攪拌しながら、前述の如くして得られたＮ−（ｐ−ヒドロキシフェニル）メタリルアミド）５３．１６ｇ、エチルメタクリレート２２．８３ｇ、Ｖ−６０１（和光純薬（株）製）０．３４５４ｇおよびＮ，Ｎ−ジメチルアセトアミド８８．６６ｇの混合物を２．５時間かけて滴下した。滴下終了後、Ｖ−６０１を０．３４５４ｇ、再度加え、３時間、７５℃で攪拌した。反応終了後、室温まで冷却し、メタノール２００ｍｌを加え、水３リットルに攪拌下投入した。析出物を濾過により集め、減圧乾燥することにより、本発明のポリマー〔ＢＰ−１〕７１．５ｇを得た。尚、ＧＰＣにより測定した重量平均分子量は、８．２万（ポリスチレン標準）であった。
【０１２７】
［本発明のポリマー〔ＢＰ−２〕の合成］
攪拌装置及びディーン−スターク（Ｄｅａｎ−Ｓｔａｒｋ）水分離器を装着した２００ｍｌ容量のフラスコに、メタクリル酸１５．５０ｇ、２−（４−ヒドロキシフェニル）エチルアルコール２４．８７ｇ、ｐ−トルエンスルホン酸・１水和物１．００ｇおよびトルエン１５０ｍｌを入れた。オイルバスにて加熱し、約６時間共沸脱水した。放冷後、トルエンを減圧留去し、シリカゲルを用いたカラムクロマトグラフィーにより、反応混合物を精製し、２−（ｐ−ヒドロキシフェニル）エチルメタクリレート２８．３ｇを得た。
【０１２８】
次に、攪拌装置及び冷却管を装着した２００ｍｌ容量のフラスコに、１−メトキシ−２−プロパノール２２．５３ｇを入れ、窒素気流下７５℃に加熱した。このフラスコ内を攪拌しながら、２−（ｐ−ヒドロキシフェニル）エチルメタクリレート１４．４４ｇ、ベンジルアクリレート４．８７ｇ、Ｖ−６０１（和光純薬（株）製）０．１１５１ｇおよび１−メトキシ−２−プロパノール２２．５３ｇの混合物を２．５時間かけて滴下した。滴下終了後、Ｖ−６０１を０．１１５１ｇ再度加え、３時間、７５℃で攪拌した。反応終了後室温まで冷却し、アセトン５０ｍｌを加え、水２リットルに攪拌下投入した。析出物を濾過により集め、減圧乾燥することにより、本発明のポリマー〔ＢＰ−２〕１７．８ｇを得た。尚、ＧＰＣにより測定した重量平均分子量は６．６万（ポリスチレン標準）であった。
【０１２９】
［本発明のポリマー〔ＢＰ−３〕〜〔ＢＰ−１０〕の合成］
上記の方法と同様にして、下記表１〜表３に示す（Ａ）本発明のポリマー〔ＢＰ−３〕〜〔ＢＰ−１０〕を合成した。
【０１３０】
【表１】
0003816152.tif 000026
【０１３１】
【表２】
0003816152.tif 000027
【０１３２】
【表３】
0003816152.tif 000028
【０１３３】
［本発明の（Ｂ）酸により架橋する架橋剤〔ＨＭ−１〕の合成］
１−〔α−メチル−α−（４−ヒドロキシフェニル）エチル〕−４−〔α，α−ビス（４−ヒドロキシフェニル）エチル〕ベンゼン２０ｇ（本州化学工業（株）製Ｔｒｉｓｐ−ＰＡ）を１０％水酸化カリウム水溶液に加え、攪拌、溶解した。次にこの溶液を攪拌しながら、３７％ホルマリン水溶液６０ｍｌを室温下で１時間かけて徐々に加えた。さらに室温下で６時間攪拌した後、希硫酸水溶液に投入した。析出物をろ過し、十分水洗した後、メタノール３０ｍｌより再結晶することにより、下記構造のヒドロキシメチル基を有するフェノール誘導体〔ＨＭ−１〕の白色粉末２０ｇを得た。純度は９２％であった（液体クロマトグラフィー法）。
【０１３４】
【化２５】
0003816152.tif 000029
【０１３５】
［本発明の酸により架橋する架橋剤〔ＭＭ−１〕の合成］
上記合成例で得られたヒドロキシメチル基を有するフェノール誘導体〔ＨＭ−１〕２０ｇを１リットルのメタノールに加え、加熱攪拌し、溶解した。次に、この溶液に濃硫酸１ｍｌを加え、１２時間加熱還流した。反応終了後、反応液を冷却し、炭酸カリウム２ｇを加えた。この混合物を十分濃縮した後、酢酸エチル３００ｍｌを加えた。この溶液を水洗した後、濃縮乾固させることにより、下記構造のメトキシメチル基を有するフェノール誘導体〔ＭＭ−１〕の白色固体２２ｇを得た。純度は９０％であった（液体クロマトグラフィー法）。
【０１３６】
【化２６】
0003816152.tif 000030
【０１３７】
さらに、同様にして以下に示すフェノール誘導体を合成した。
【０１３８】
【化２７】
0003816152.tif 000031
【０１３９】
【化２８】
0003816152.tif 000032
【０１４０】
【化２９】
0003816152.tif 000033
【０１４１】
［実施例１〜１２］
厚さ０．３０ｍｍのアルミニウム板（材質１０５０）をトリクロロエチレン洗浄して脱脂した後、ナイロンブラシと４００メッシュのパミストン−水懸濁液を用いて表面を砂目立てし、よく水で洗浄した。この板を４５℃の２５％水酸化ナトリウム水溶液に９秒間浸漬してエッチングを行い水洗後、更に２％ＨＮＯ3 に２０秒間浸漬して水洗した。この時の砂目立て表面のエッチング量は約３ｇ／ｍ2 であった。次にこの板を７％Ｈ2 ＳＯ4 を電解液として電流密度１５Ａ／ｄｍ2 で３ｇ／ｍ2 の直流陽極酸化皮膜を設けた後、水洗乾燥した。次にこのアルミニウム板に下記下塗り液を塗布し、８０℃で３０秒間乾燥した。乾燥後の被覆量は１０ｍｇ／ｍ2 であった。
（下塗り液）
β−アラニン                      ０．１ｇ
フェニルホスホン酸                ０．０５ｇ
メタノール                        ４０ｇ
純水                              ６０ｇ
【０１４２】
次に、下記溶液〔Ｐ〕において、本発明の組成物の種類を変えて、１０種類の溶液〔Ｐ−１〕〜〔Ｐ−１２〕を調整した。この溶液をそれぞれ、上記の下塗り済みのアルミニウム板に塗布し、１００℃で１分間乾燥してネガ型平版印刷用版材〔Ｐ−１〕〜〔Ｐ−１２〕を得た。乾燥後の重量は１．７ｇ／ｍ2 であった。
【０１４３】
溶液〔Ｐ〕
本発明のポリマー                                            １．５ｇ
酸により架橋する架橋剤                                      ０．７ｇ
光又は熱により酸を発生する化合物                            ０．２ｇ
赤外線吸収剤  ＮＫ−３５０８（商品名）                      ０．１５ｇ
（日本感光色素研究所（株）製）
ビクトリアピュアブルーＢＯＨの対イオンを１−ナフタレン−  ０．０５ｇ
スルホン酸にした染料
フッ素系界面活性剤  メガファックＦ−１７７（商品名）      ０．０６ｇ
（大日本インキ化学工業（株）製）
メチルエチルケトン                                            １５ｇ
１−メトキシ−２−プロパノール                                  ５ｇ
メチルアルコール                                                ７ｇ
溶液〔Ｐ−１〕〜〔Ｐ−１２〕に用いた化合物を下記表４に示す。
【０１４４】
【表４】
0003816152.tif 000034
【０１４５】
得られたネガ型平版印刷用版材〔Ｐ−１〕〜〔Ｐ−１２〕を、波長１０６４ｎｍの赤外線を発する固体レーザのＹＡＧレーザで露光した。露光後、１３０℃で３０秒間加熱処理した後、富士写真フイルム（株）製現像液、ＤＰ−４（１：８）、リンス液ＦＲ−３（１：７）を仕込んだ自動現像機を通して処理した。次いで富士写真フイルム（株）製ガムＧＵ−７（１：１）で版面を処理し、ハイデルＫＯＲ−Ｄ機で印刷した。この際得られた良好な印刷物の枚数を観察した。結果を第三表に示す。いずれも、３万枚以上の印刷物が得られた。特に、分子内に２個以上のヒドロキシメチル基またはアルコキシメチル基を有し、かつベンゼン核を３〜５個含み、さらに分子量が１，２００以下であるフェノール誘導体を用いた〔Ｐ−３〕〜〔Ｐ−１２〕は、４万枚以上の良好な印刷物が得られた。
【０１４６】
［比較例１］
実施例１にて使用した溶液〔Ｐ−１〕において、ポリマー〔ＢＰ−２〕の代わりに、ｍ−クレゾールとホルムアルデヒドを酸性条件下で反応させて得られるノボラック樹脂（重量平均分子量２５００）を用い、これ以外は実施例１と同様にしてネガ型平版印刷用版材〔Ｑ〕を作成した。得られた平版印刷用版材〔Ｑ〕を、実施例１と同様に画像形成し印刷した。この際得られた良好な印刷物の枚数を観察した。結果を下記表５に示すが、３万枚未満の印刷物しか得られなかった。
【０１４７】
［比較例２］
実施例２にて使用した溶液〔Ｐ−２〕において、ポリマー〔ＢＰ−２〕の代わりに、ｍ−クレゾールとホルムアルデヒドを酸性条件下で反応させて得られるノボラック樹脂（重量平均分子量２５００）を用い、これ以外は実施例２と同様にしてネガ型平版印刷用版材〔Ｒ〕を作成した。得られた平版印刷用版材〔Ｒ〕を、実施例２と同様に画像形成し印刷した。この際得られた良好な印刷物の枚数を観察した。結果を下記表５に示すが、３万枚未満の印刷物しか得られなかった。
【０１４８】
【表５】
0003816152.tif 000035
【０１４９】
実施例１〜１２及び比較例１、２より、本発明のネガ型画像記録材料を用いた平版印刷用版材は、印刷時の耐刷性に優れていることがわかる。
【０１５０】
［実施例１３〜２４、比較例３、４］
実施例１〜１２で作成したネガ型平版印刷用版材〔Ｐ−１〕〜〔Ｐ−１２〕および、比較例１〜２で作成したネガ型平版印刷用版材〔Ｑ〕、〔Ｒ〕を画像露光する前に、温度６０℃の高温下で３日間保存した。この後、実施例１〜１２と同様に画像形成し、ハイデルＫＯＲ−Ｄ機で印刷した。この際、印刷物の非画像部に汚れが発生しているかどうかを観察した。結果を下記表６に示す。分子内にベンゼン環に結合する２個以上のヒドロキシメチル基またはアルコキシメチル基を有し、かつベンゼン核を３〜５個含み、さらに分子量が１，２００以下であるフェノール誘導体を用いた〔Ｐ−３〕〜〔Ｐ−１２〕は、非画像部に汚れを発生していないが、これら以外はわずか、あるいは、少し汚れを発生した。従って、本発明のネガ型平版印刷用版材の中でも、分子内にベンゼン環に結合する２個以上のヒドロキシメチル基またはアルコキシメチル基を有し、かつベンゼン核を３〜５個含み、さらに分子量が１，２００以下であるフェノール誘導体を用いた場合は、高温時の保存性に優れていることがわかる。
【０１５１】
【表６】
0003816152.tif 000036
【０１５２】
［実施例２５〜３０］
下記溶液〔Ｓ〕において、本発明の一般式で表される化合物の種類を変えて、１１種類の溶液〔Ｓ−１〕〜〔Ｓ−６〕を調整した。この溶液をそれぞれ、［実施例１〜１２］で用いた下塗り済みのアルミニウム板に塗布し、１００℃で１分間乾燥してネガ型平版印刷用版材〔Ｓ−１〕〜〔Ｓ−６〕を得た。乾燥後の重量は１．８ｇ／ｍ2 であった。
【０１５３】
溶液〔Ｓ〕
本発明のポリマー                                            １．６ｇ
酸により架橋する架橋剤                                      ０．８ｇ
酸発生剤                                                    ０．２ｇ
赤外線吸収剤  ＮＫ−２０１４                                ０．１５ｇ
（日本感光色素研究所（株）製）
ビクトリアピュアブルーＢＯＨの対イオンを１−ナフタレン−  ０．０５ｇ
スルホン酸にした染料
フッ素系界面活性剤  メガファックＦ−１７７                ０．０６ｇ
（大日本インキ化学工業（株）製）
メチルエチルケトン                                            １５ｇ
１−メトキシ−２−プロパノール                                  ５ｇ
メチルアルコール                                                ７ｇ
溶液〔Ｓ−１〕〜〔Ｓ−６〕に用いた化合物を下記表７に示す。
【０１５４】
【表７】
0003816152.tif 000037
【０１５５】
得られたネガ型平版印刷用版材〔Ｓ−１〕〜〔Ｓ−６〕を、波長８３０ｎｍの赤外線を発する半導体レーザで露光した。露光後、１２０℃で１分間加熱処理した後、富士写真フイルム（株）製現像液、ＤＰ−４（１：８）、リンス液ＦＲ−３（１：７）を仕込んだ自動現像機を通して処理した。次いで富士写真フイルム（株）製ガムＧＵ−７（１：１）で版面を処理し、ハイデルＫＯＲ−Ｄ機で印刷した。この際得られた良好な印刷物の枚数を観察した。結果を下記表８に示す。いずれも、３万枚以上の印刷物が得られた。特に、分子内に２個以上のヒドロキシメチル基またはアルコキシメチル基を有し、かつベンゼン核を３〜５個含み、さらに分子量が１，２００以下であるフェノール誘導体を用いた〔Ｓ−３〕〜〔Ｓ−６〕は、４万枚以上の良好な印刷物が得られた。
【０１５６】
［比較例５］
実施例２５にて使用した溶液〔Ｓ−１〕において、ポリマー〔ＢＰ−２〕の代わりに、ｍ−クレゾールとホルムアルデヒドを酸性条件下で反応させて得られるノボラック樹脂（重量平均分子量２５００）を用い、これ以外は実施例２５と同様にしてネガ型平版印刷用版材〔Ｔ〕を作成した。得られた平版印刷用版材〔Ｔ〕を、実施例２５と同様に画像形成し印刷した。この際得られた良好な印刷物の枚数を観察した。結果を下記表８に示すが、３万枚未満の印刷物しか得られなかった。
【０１５７】
［比較例６］
実施例２６にて使用した溶液〔Ｓ−２〕において、ポリマー〔ＢＰ−２〕の代わりに、ｍ−クレゾールとホルムアルデヒドを酸性条件下で反応させて得られるノボラック樹脂（重量平均分子量２５００）を用い、これ以外は実施例２６と同様にしてネガ型平版印刷用版材〔Ｕ〕を作成した。得られた平版印刷用版材〔Ｕ〕を、実施例２６と同様に画像形成し印刷した。この際得られた良好な印刷物の枚数を観察した。結果を下記表８に示すが、３万枚未満の印刷物しか得られなかった。
【０１５８】
【表８】
0003816152.tif 000038
【０１５９】
実施例２５〜３０及び比較例５、６より、本発明のネガ型画像記録材料を用いた平版印刷用版材は、印刷時の耐刷性に優れていることがわかる。
【０１６０】
【発明の効果】
本発明は、赤外線を放射する固体レーザ及び半導体レーザを用いて記録することにより、コンピューター等のデジタルデータから直接製版可能であり、さらに記録された画像の膜強度に優れ、印刷時の耐刷性が良好なネガ型平版印刷用版材として有用なネガ型画像記録材料を提供できる。